УЛУЧШЕНИЕ ФОРМУЕМОСТИ ДЕФОРМИРУЕМЫХ СПЛАВОВ МЕДЬ-НИКЕЛЬ-ОЛОВО

1. Способ улучшения формуемости деформируемого сплава медь-никель-олово, имеющего 0,2%-ый условный предел текучести, который составляет по меньшей мере 115 тысяч фунтов на кв. дюйм, содержащий:
выполнение этапа первой холодной механической обработки давлением сплава медь-никель-олово до процента холодной обработки (CW в %) от примерно 5% до примерно 15%; и
снятие напряжения в сплаве посредством этапа термической обработки.
2. Способ по п. 1, в котором термическую обработку для снятия напряжения в сплаве выполняют при температуре в диапазоне от 700°F до 950°F в течение периода времени от примерно 3 минут до примерно 12 минут.
3. Способ по п. 1, в котором термическую обработку для снятия напряжения в сплаве выполняют при температуре в диапазоне от 775°F до 950°F в течение периода времени от примерно 3 минут до примерно 12 минут.
4. Способ по п. 1, в котором после термической обработки для снятия напряжения сплав имеет предел текучести по меньшей мере 130 тысяч фунтов на кв. дюйм.
5. Способ по п. 1, в котором после термической обработки для снятия напряжения сплав имеет коэффициент формуемости, который ниже 2 в поперечном направлении.
6. Способ по п. 1, в котором после термической обработки для снятия напряжения сплав имеет коэффициент формуемости, который ниже 2,5 в продольном направлении.
7. Способ по п. 1, в котором после термической обработки для снятия напряжения сплав имеет предел текучести по меньшей мере 130 тысяч фунтов на кв. дюйм, коэффициент формуемости, который ниже 2 в поперечном направлении, и коэффициент формуемости, который ниже 2,5 в продольном направлении.
8. Способ по п. 1, в котором после термической обработки для снятия напряжения сплав имеет коэффициент формуемости, который ниже 1,5 в поперечном направлении.
9. Способ по п. 1, в котором после термической обработки для снятия напряжения сплав имеет коэффициент формуемости, который ниже 2 в продольном направлении.
10. Способ по п. 1, в котором после термической обработки сплав имеет коэффициент формуемости, который ниже 1,5 в поперечном направлении, и коэффициент формуемости, который ниже 2 в продольном направлении.
11. Способ по п. 1, в котором после термической обработки сплав имеет предел текучести по меньшей мере 135 тысяч фунтов на кв. дюйм.
12. Способ по п. 1, дополнительно содержащий:
термическую обработку сплава медь-никель-олово после этапа первой холодной обработки давлением и
выполнение этапа второй холодной обработки давлением сплава медь-никель-олово до CW в % от примерно 4% до примерно 12% перед снятием напряжения в сплаве с помощью термической обработки.
13. Способ по п. 12, в котором термическую обработку после первой холодной обработки давлением выполняют путем подвергания сплава воздействию температуры от примерно 450°F до примерно 550°F в течение периода времени от примерно 3 часов до примерно 5 часов.
14. Способ по п. 12, в котором термическую обработку для снятия напряжения в сплаве выполняют при температуре в диапазоне от 700°F до 850°F в течение периода времени от примерно 3 минут до примерно 12 минут.
15. Способ по п. 12, в котором после термической обработки для снятия напряжения сплав имеет коэффициент формуемости, который ниже 1 в поперечном направлении.
16. Способ по п. 12, в котором после термической обработки для снятия напряжения сплав имеет коэффициент формуемости, который ниже 1 в продольном направлении.
17. Способ по п. 12, в котором после термической обработки для снятия напряжения сплав имеет предел текучести по меньшей мере 115 тысяч фунтов на кв. дюйм, коэффициент формуемости, который ниже 1 в поперечном направлении, и коэффициент формуемости, который ниже 1 в продольном направлении.
18. Способ по п. 12, в котором сплав медь-никель-олово включает в себя от примерно 14,5 мас.% до примерно 15,5 мас.% никеля и от примерно 7,5 мас.% до примерно 8,5 мас.% олова с остатком, являющимся медью.
19. Способ по п. 12, в котором сплав является спинодально-упрочненным материалом.
20. Способ улучшения формуемости деформируемого сплава медь-никель-олово, имеющего 0,2%-ый условный предел текучести, который составляет по меньшей мере 115 тысяч фунтов на кв. дюйм, содержащий:
выполнение этапа первой холодной механической обработки давлением сплава медь-никель-олово до CW в % от примерно 5% до примерно 15%;
термическую обработку сплава медь-никель-олово после первой холодной обработки давлением;
выполнение этапа второй холодной механической обработки давлением сплава медь-никель-олово до CW в % от примерно 4% до примерно 12% и
снятие напряжения в сплаве посредством термической обработки.